КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, мраморную муку, керамический череп, доломит, дополнительно содержит молотый кварц и жидкое калиевое стекло при следующем соотношении компонентов, мас.%: каолин 57,0-60,0; глина 10,0-15,0; мраморная мука 0,1-0,2; керамический череп 0,5-1,0; доломит 0,1-0,2; молотый кварц 25,7-27,9; жидкое калиевое стекло 1,0-1,3.
3
Для приготовления керамической массы могут быть использованы каолины Просяновского, Глуховецкого, Алексеевского и других месторождений; глины Дружковского, Латненского, Трошковского и других месторождений. Используют жидкое калиевое стекло с плотностью 1300-1500 кг/м, модуль 3,6-4,0.
В таблице приведены составы керамической массы для изготовления облицовочной плитки.
Таблица.
Компоненты
Состав, мас.%:
1
2
3
Каолин
57,0
58,5
60,0
Глина
15,0
12,5
10,0
Мраморная мука
0,1
0,15
0,2
Керамический череп
1,0
0,75
0,5
Доломит
0,2
0,15
0,1
Молотый кварц
25,7
26,8
27,9
Жидкое калиевое стекло
1,0
1,15
1,3
Прочность на сжатие, МПа
~35
~35
~35
Компоненты дозируют в требуемых количествах, размалывают, готовят керамическую массу с влажностью 9-13%, из которой прессуют плитку полусухим способом. На поверхность плитки наносят слой глазури и при температуре 1150-1200ºС проводят обжиг.
Источники информации
1. А.с. №44772 Болгарии, 1989.